FR 3105213 A1 20210625 FR 1915492 A 20191223 COMPOSITION CIMENTAIRE POUR LA PROTECTION DE SURFACES CONTRE LA (BIO) CORROSION La présente invention concerne de nouvelles compositions à base de ciment et de granulat, et leurs utilisations pour la protection de surfaces, notamment les surfaces susceptibles d’être affectées par la biocorrosion. Figure pour l'abrégé : Aucune COMPOSITION CIMENTAIRE POUR LA PROTECTION DE SURFACES CONTRE LA (BIO)CORROSION La présente invention concerne la protection ou réhabilitation des installations soumises à la corrosion acide, notamment la corrosion biogénique. La corrosion biogénique est due à des bactéries qui vivent sur les parois émergées et humides et qui transforment le sulfure d’hydrogène (H 2 S) provenant des effluents en acide sulfurique qui corrode le béton et le métal des infrastructures. Ainsi de nombreux réseaux et ouvrages d’assainissement sont affectés : dans un réseau d'assainissement, l'activité de ces bactéries acidophiles est capable de corroder et détruire jusqu'à 20 mm de béton par année. La corrosion biogénique/H 2 S peut donc être un sérieux problème pour la durée de vie des ouvrages et entraîner des dépenses lourdes pour leur maintien en état. La protection des infrastructures avec des matériaux résistants aux acides (résines organiques, polymères, matières plastiques, fibre de verre, etc) se révèle également couteuse et insatisfaisante, dans la mesure où ces revêtements n’empêchent pas les bactéries acidophiles de croître et de se multiplier, jusqu'à ce que l'acide sulfurique qu'elles produisent s'infiltre dans le revêtement. En réhabilitation, l'utilisation de résines polymère sous terre pose de plus le défi d'obtenir des surfaces suffisamment sèches pour avoir une bonne adhérence et implique des problèmes de sécurité liés à l'utilisation de solvants en milieu confiné. JP 2003261372, AU 200213602 et AU 200213630 décrivent des compositions de mortier comprenant un ciment et un granulat, à haute teneur en liant (ciment) par rapport aux granulats. Néanmoins, les compositions décrites dans ces documents présentent l’inconvénient de présenter des défauts de surface (fissuration, poudrage…) si la cure n’est pas réalisée dans les bonnes conditions. SewperCoat ® commercialisé par Imerys aluminates propose une stratégie de protection ou de réparation à base d’un mortier cimentaire et de granulats, mais là encore à forte teneur en ciment. Cette formulation présente également la spécificité de devoir être appliquée avec une épaisseur minimum de 15 mm, ce qui est beaucoup trop épais pour des structures neuves dont la géométrie a été définie pour obtenir une hydraulicité spécifique. Il reste donc à identifier de nouvelles compositions, permettant une protection à la corrosion acide, telle que la corrosion biogénique, qui soit fine, présente une bonne adhérence sur tout état de surface y compris les surfaces lisses, résistante et stable, et d’application aisée. Selon un premier objet, la présente invention concerne une composition de mortier pour la protection de surfaces contre la corrosion, ladite composition comprenant : un liant hydraulique de type aluminates de calcium ; un granulat d’aluminates de calcium ; dans laquelle le rapport liant/granulat est inférieur à 0.1 (en poids). Les compositions selon l’invention présentent avantageusement un effet dit «bactériostatique » qui ralentit drastiquement le développement de l'écosystème des bactéries acidophiles, inhibant la production d'acide à la source même. Contrairement à d'autres matériaux inertes comme l'époxy, le vinyle, le PVC ou le PEHD, les compositions selon l’invention adhèrent très bien aux surfaces humides, ne sont pas sujet au bullage ni perforations. Par liant hydraulique, on entend un liant qui se forme et durcit par réaction chimique avec de l’eau. Typiquement, on peut citer comme liant hydraulique convenant à l’invention les ciments alumineux, tels que les ciments SECAR®, notamment SECAR®71 (commercialisé par Imerys aluminates). On entend par « granulat » un assemblage de particules entrant dans la constitution de mortiers ou de bétons, tels que les gravillons et sables, ou les granulats synthétiques. A titre de granulats synthétiques, on entend notamment les granulats issus de procédés de frittage ou de fusion, notamment par concassage ou broyage de clinker d’aluminate de calcium. Typiquement, les granulats convenant à l’invention ont une granulométrie inférieure à 1 mm, typiquement comprise entre 250 et 800 µm. Par exemple, les granulats de l’invention peuvent comprendre au moins 40% en poids d’alumine par rapport au poids du granulat. Selon un mode de réalisation, le terme « corrosion » utilisé ici fait notamment référence à la corrosion induite par un microorganisme telle qu’une bactérie, telle que la corrosion biogénique, et plus particulièrement la corrosion acide liée à H 2 S notamment. Ce problème est notamment décrit dans la publication Field investigations of high performance calcium aluminate mortar for wastewater applications (S. Lamberet & All - Calcium Aluminate Cements: Proceedings of the Centenary Conference, Avignon – 2008). Selon un mode de réalisation, la composition de mortier selon l’invention peut en outre comprendre une source d’alumine soluble à pH 3 dans l’eau. L’alumine soluble est favorable dans le processus de biodéterioration pour combattre la production d’acide par les microorganismes . On entend ici par « source d’alumine soluble à pH 3 dans l’eau », les ingrédients tels que la bauxite, la bayerite, la boéhmite, le diaspore, l’hydrargilite, la nordstrandite, les gels d’alumines, les alumines de transitions ou encore les hydrates d’alumine comme les ingrédients SH 30 et SH 500 (commercialisés par Altéo) par exemple, seuls ou en combinaison notamment pour améliorer la distribution granulométrique de la composition. Selon un mode de réalisation, la teneur totale en alumine, dans la composition est comprise entre 35 et 70%, notamment entre 45 et 65% en poids sec de la composition de mortier. La teneur totale en alumine est notamment basée sur la teneur apportée par le liant hydraulique, le granulat et l’alumine soluble. Selon un mode de réalisation, la composition de mortier selon l’invention peut également comprendre des fines. On entend par « fines », des éléments de très petites dimensions (généralement un diamètre moyen inférieur à 100 µm, notamment 50 µm), typiquement utilisés soit comme charge de remplissage pour augmenter la compacité notamment d'un béton, soit comme constituant de certains liants hydrauliques. On peut notamment citer à titre de fines le calcaire, la fumée de silice. A titre de fumées de silice, on peut notamment mentionner les produits RW-Fuller (commercialisé par AMG Silicon), Elkem microsilica 920 (commercialisé par Elkem), Elkem Microsilica 940 (commercialisé par Elkem), Cofermin et MasterRoc M5610. Les fines peuvent être comprises à hauteur de 1 à 5%, typiquement 2-3%, en poids de la composition de mortier. Selon un mode de réalisation, la composition de mortier peut également comprendre un ou plusieurs additifs. A titre d’additifs, on peut notamment citer les additifs généralement utilisés pour réguler la prise, retenir l’eau, et/ou améliorer les propriétés rhéologiques de la formulation. A titre d’additif, on peut citer les agents pour réduire la quantité d’eau (tel que REFPAC TM 500 commercialisé par Imerys aluminates) ; les agents acides, tels que l’acide citrique, pour maintenir l’ouvrabilité ; les agents permettant de régler la cinétique de prise tels que le carbonate de lithium (Li 2 CO 3 ) ; les agents pour améliorer la viscosité tels que l’éther de guar, l’éther d’amidon, l’éther de cellulose, Typiquement, la teneur en additifs dans la composition est comprise entre 0 et 5% en poids sec de la composition, de préférence entre 3 et 4% en poids sec. Selon un mode de réalisation, la composition de mortier peut également comprendre une ou plusieurs résines. Par résine, on entend tous les polymères en poudre redispersables adaptés au pH des matériaux cimentaires. Par exemple, on peut notamment citer la résine Vinnapas 5044N ou la résine Vinnapas 8031 H de chez Wacker®, la résine Axilat UP 600B ou Axilat 8538 de chez Synthomer. La ou les résines peuvent être comprises entre 0,5% et 7% en poids de la composition de mortier, par exemple entre 1 à 4% en poids, de préférence de 1,5 à 3,5% en poids de la composition de mortier. La ou les résines permettent notamment d’obtenir une bonne adhérence de la composition de mortier sur tout état de surface. Selon un mode de réalisation, la composition de mortier selon l’invention est sous forme d’une préparation sèche, dont la granulométrie est typiquement inférieure à 800 µm. Le terme « granulométrie » est utilisé ici pour définir la distribution statistique des tailles des particules constituant le granulat ou la composition de l’invention (ou Particle Size Distribution, PSD). La granulométrie peut être mesurée par des méthodes communément utilisées, par diffraction laser ou par tamisage notamment. Selon un mode de réalisation alternatif, la composition peut se présenter sous forme humide. Dans ce cas, elle comprend typiquement entre 10 et 20% (en poids) d’eau. Selon un mode de réalisation, la composition présente un temps d’ouvrabilité comprise entre 30 minutes et deux heures, typiquement environ une heure. Généralement, son temps de prise est compris entre 1h et 3h, typiquement environ 2 heures et son temps de durcissement est compris généralement entre 4 et 6 heures. Selon un autre objet, la présente invention concerne également une couche de protection d’une surface corrodée ou susceptible d’être corrodée, telle que ladite couche comprend la composition de mortier selon l’invention appliquée sur tout ou partie de ladite surface. Le terme « corrodé » fait ici référence notamment à la corrosion biogénique acide, notamment la corrosion par H 2 S. La « couche de protection » selon l’invention désigne une couche superficielle, afin de modifier les propriétés de la surface sur laquelle elle est déposée. En particulier, la couche de protection a pour objet de protéger la surface de la corrosion, telle que la corrosion biogénique notamment. Typiquement, ladite couche présente une épaisseur comprise entre 2 et 10 mm, de préférence entre 2 et 4 mm. Selon un mode de réalisation, la surface peut présenter différents états de surface, de l’état lisse à l’état rugueux. Les termes « état lisse » et « état rugueuse » font référence à l’absence ou présence d’irrégularités et aspérités à la vue ou au toucher d’une surface, ainsi qu’à leur nombre et à leur nature. Ces états de surface sont notamment définis par les profils de surface CSP1-CSP9 tels que définis par les Directives Techniques de l’ICRI (International Concrete Research Institute) « Selecting and Specifying Concrete Surface Preparation for Sealers, Coatings, and Polymer Overlays », Guideline 0310.2 (correspondant à la Guideline 03732 de 1997, réapprouvée en 2002). Selon un mode de réalisation avantageux, la couche selon l’invention adhère sur tout état de surface de béton, par exemple une surface lisse de béton. Selon un autre objet, la présente invention concerne également un procédé de préparation d’une couche de protection d’une surface corrodée ou susceptible d’être corrodée telle que définie ci-avant, ledit procédé comprenant les étapes de: l’application de ladite composition de mortier selon l’invention sur tout ou partie de ladite surface, et le durcissement de ladite couche ainsi obtenue. A titre de surface, on fait notamment référence aux surfaces des structures de réseaux d’assainissement construites en béton Généralement, l’application de la composition de mortier sur la surface à protéger peut être effectuée par tout moyen, tel que l’application avec une brosse ou la projection. Plus préférentiellement, l’application est réalisée par projection. Selon un autre objet, la présente invention concerne également une installation d’assainissement comprenant une couche de protection telle que définie ci-avant, sur tout ou partie d’une ou plusieurs surfaces corrodées ou susceptibles d’être corrodées. Figures La Figure 1 illustre la résistance à l’abrasion de compositions selon l’invention. La Figure 2 illustre les résultats d’adhérence à 8 jours et 28 jours pour la composition 41B-F selon l’invention, sur des surfaces tests de rugosité CSP1. Exemples Matières premières utilisées : Secar ® 71 : Liant hydraulique commercialisé par Imerys aluminates. G1 : granulats synthétiques qui a été obtenu par broyage à partir d’un clinker d’aluminate de calcium issu d’un procédé de fusion. Sa granulométrie est comprise entre 250 et 800 µm. G2 : granulats synthétiques qui a été obtenu par broyage à partir d’un clinker d’aluminate de calcium issu d’un procédé de frittage. Sa granulométrie est comprise entre 250 et 800 µm. Filler calcaire : permet une neutralisation acide et l’augmentation de la charge granulaire des fines. De préférence, le ratio filler calcaire/CAC est environ 1. Alumines solubles à pH 3 dans l’eau provenant de bauxite, de bayerite, de boéhmite, de diaspore, d’hydrargilite, de nordstrandite, de gels d’alumines, d’alumines de transitions, ou encore d’hydrates d’alumine. Fumées de silice : telles que Cofermin et MasterRoc M5610, RW-Fuller (commercialisé par AMG Silicon), Elkem microsilica 920 (commercialisé par Elkem), Elkem Microsilica 940 (commercialisé par Elkem), limitant l’effet de ressuage, généralement utilisé à hauteur de 2-3%. REFPAC 500 (commercialisé par Imerys aluminate): Défloculant de la fumée de silice apportant également une fonction de réducteur d’eau. Acide citrique : permet de maintenir une ouvrabilité supérieure à 30 minutes lorsque la température augmente à 20 / 25°C. Si besoin, un additif peut être ajouté pour maintenir l’ouvrabilité. Accélérateur de prise, tel que Li 2 CO 3 : permet d’initier la cinétique entre 5 et 20°C. Agent texturant, tel que l’amidon, l’éther de cellulose, l’éther de guar (Escal HS 16F commercialisé par Lamberti, ou Esacol HS 20): employé pour améliorer la texture et le collant de la solution lors de l’application. Résine telle que définie ci-avant pour améliorer l’adhérence de la composition. Les granulats G1 et G2 ont la composition chimique suivante : G1 G2 Al 2 O 3 (% en poids) 33,5 - 43,5 58,0 - 66,0 CaO (% en poids) 35,0 - 40,0 23,0 - 28,0 Fe 2 O 3 (% en poids) 14,0 - 18,0 2,0 - 3,0 SiO 2 (% en poids) 3,0 - 5,0 5,0 - 6,0 MgO (% en poids) - 0.5 - 1,0 TiO 2 (% en poids) - 3,0 - 4,0 Mode s opératoire s : Granulométrie Les mesures de distribution granulométriques ont été effectuées notamment pour les granulométries inférieures à 100 microns par diffraction laser sur un banc optique Malvern Mastersizer 3000 équipé avec un aéro S, un distributeur de poudre sèche, avec une gamme de mesure comprise entre 0,1 et 1500 µm. Pour les granulométries plus élevées notamment (supérieures à 100 microns), et notamment pour les granulats, la granulométrie est mesurée par tamisage, par exemple au moyen de tamis à maille carrée, répondant à la norme ISO 3310, en toile inox. Typiquement, les ouvertures des tamis peuvent être choisies parmi les gammes suivantes 125, 160, 250, 400, 800, 1000. De tels tamis sont disponibles commercialement et commercialisés par exemple par Prolabo, Tripette & Renaud,Retsch. La précision est de ± 5 % et les résultats sont exprimés en pourcentage de volume par rapport à des sphères équivalentes. Banc de mesure RAJA L’appareil RAJA est utilisé pour mesurer la variation de dimension lors de la phase de prise (phase plastique). Les échantillons sont des prismes de 50 cm de longueur pour 2,5 cm d’épaisseur et 9.5 cm de largeur. Les mesures sont conduites sur la base de lasers pointant sur des cales téflon spécifiques mobiles, fixées à chaque extrémité de l’échantillon. Les échantillons sont mesurés pendant 24 heures à 23°C, 50 % d’humidité relative. Les points d’ancrage du produit testé sur ces cales sont démoulés en continuant la mesure du spécimen après le temps de prise par des mesures de variation dimensionnelle traditionnelles. Test de fissuration sous retrait empêché Le standard ASTM C 1581 (Méthode de test standard pour déterminer l’âge à la fissuration et à la traction caractéristique de stress induit de mortier et béton sous rétrécissement) décrit la façon de mesurer le rétrécissement bloqué ou maîtrisé. Mou le en forme de I Le potentiel de fissuration peut être observé avec un moule en forme de I tel que les deux barres parallèles sont rugueuses tandis que la barre médiane est lisse. Ainsi, le matériau cimentaire est retenu par les deux parties rugueuses et si des fissurations apparaissent, ils auront lieu dans la partie médiane, dus à la traction par les deux extrémités. La surveillance des échantillons a été faite quotidiennement pendant 28 jours ou jusqu’à l’apparition des fissurations. Propriétés mécanique s Les propriétés mécaniques des différents mélanges ont été mesurées par compression, en utilisant une presse 3R type RP 300-10 ELC et une flexion à trois points en utilisant la presse 3R type RP 50-SYNTRIS. L’augmentation en charge de la presse 3R type RP 300-10 ELC est 2400 N/s ± 200 N/s et pour la presse 3R type RP 50-SYNTRIS, elle est de 50 N/s ± 10 N/s. L’exactitude est ± 15 %. Des prismes 2 x 2 x 16 cm 3 ont été démoulés après 6 heures. Les mesures ont été conduites après 1, 2, 3, 7 et 28 jours sur les échantillons stockés soit à 23°C et 50 % d’humidité relative ou sous l’eau (conteneur stocké à 23°C). Adhérence par traction directe Le mortier est appliqué sur des dalles de béton (commercialisées par Antoniazzi) à l’aide d’un sablon jusqu’à obtenir une épaisseur de 10 mm. Une fois le matériau pris, la surface est légèrement poncée afin de faciliter l’accroche de plots carrés de dimension 50 x 50 mm collés à l’aide d’une résine époxy (Uratep, PAREX LANKO). Des arrachements sont pratiqués après 24 heures, 7 et 28 jours à l’aide d’un extracteur (23°C, 50% HR). Pour la détermination de l’adhérence sous eau, les dalles de béton recouvertes par les revêtements testés sont conservées 7 jours à 23°C et 50% HR puis elles sont immergées jusqu’au moment des mesures dans de l’eau à 23°C. Les essais d’arrachement sont pratiqués après 7 jours et 21 jours. Résistance à l’abrasion La résistance à l’abrasion est définie par un test avec un abrasimètre circulaire Taber équipé avec des roues de broyage H22 (500 g de masse additionnelle) en suivant la procédure suivante : 2 kg de mortier de chaque échantillon sont tout d’abord mélangés avec un mélangeur Perrier puis moulés dans deux moules téflon Taber lubrifiés sur une épaisseur de 3 mm. Après 24 heures, les échantillons sont démoulés et stockés à 23°C ± 2°C et 50 ± 5 % d’humidité relative jusqu’aux échéances définies de mesure (1, 2, 3, 7 et 28 jours). Les mesures de masse sont conduites après 50, 100, 150, 200 et 500 rotations. Avant chaque mesure, les surfaces des échantillons et les pierres à broyer sont dépoussiérées. La gamme de mesure est comprise entre 0 et 20 g. L’exactitude est environ 10 %. Résultats L’impact de la modification du type de granulat sur le rétrécissement mesuré avec RAJA et des mélanges à bas taux de ciment a été étudié : Granulat G1 G2 Secar ® 71 (%) 5 10 5 10 Retrait (en µm/m) 850 1250 350 550 Il existe une synergie entre le type de granulat et le ciment employé. Deux types de mélanges d’additifs ont été explorés. Le mélange de base est : REFPAC 500 1% Acide citrique 0.005% Carbonate de Lithium 0.0012% Le premier est le développement d’un mélange basé sur les cinétiques : et inférieures à 2 heures 30 et une ouvrabilité comprise entre 30 à 60 minutes. Ce mélange contient de l’acide citrique, du carbonate de lithium, de la cellulose et une résine : REFPAC 500 1% Acide citrique 0.005% Carbonate de Lithium 0.0012% Poudre polymère redispersable 2% Ether de guar 0.015% Le second mélange conduit à une ouvrabilité d’environ 60 minutes et une inférieure à 2 heures 30 et une d’environ 3 heures. Ce deuxième mélange contient REFPAC 500, l’acide citrique, le carbonate de lithium et de la cellulose. Il a été sélectionné pour les développements ultérieurs, basés sur une faible demande en eau. Essai de projection de mortier Quatre mélanges ont été sélectionnés pour être projetés au moyen d’un sablon. Les mélanges testés sont présentés ci-après : 41B-S 43B-S 41B-F 43B-F G1 65 75 G2 65 75 alumine soluble 20 5 20 5 Secar ® 71 5 9 5 9 Filler calcaire (d50=2µm) 5 5 5 5 Fumée de silice 1 1 1 1 Métakaolin (d50=6µm) 5 5 5 5 Total 101 100 101 100 Eau 16 16 14 15 Dans ce tableau, le nom de chaque colonne fait référence au type d’agrégat : S pour le G2 et F pour le G1. La projection des quatre mélanges avec le sablon sur une épaisseur d’environ 3 à 5 mm a été facile à réaliser. En couche fine, ces produits ont montré peu de glissement. L’éther de guar a permis d’apporter un effet collant. Les aspects des revêtements sont particulièrement lisses et moins granuleux dans le cas des mélanges contenant le plus de fines (mélanges 41B-S et 41B-F). Aucune fissuration n’a été observée après une semaine. Les propriétés ont été caractérisées pour ces quatre mélanges à 23°C et 50 % d’humidité relative : - rhéologie ; - propriétés mécaniques ; - RAJA ; - fissuration après aspersion ; - fissuration en suivant le standard C 1581 ; - fissuration dans les moules en forme de I. Les résultats sont résumés –dessous : 41B-S 43B-S 41B-F 43B-F Eau (en%) 16 16 15 14 14 Etalement 25 coups T 0 (mm) 220 210 230 185 235 T 30 (mm) 170 225 T 60 (mm) 165 197 T off (h) 2 3 2.5 T max (h) 3 5 6 6 Raja (µm/m) 300-350 450 1650 (?) 900 Passage au sablon oui oui oui oui Fissure après projection Non Non Non Non Fissure dans le moule en I Non Non Non Non Fissure selon la norme C1581 Non n.d. n.d. Non Compression mécanique à 7 jours (MPa) 3 10 45 42 Résistance à l’abrasion La résistance à l’abrasion des 4 mélanges au moyen d’un abrasimètre Taber est illustrée à la Figure 1. Impact de la préparation de surface Des essais de projection par voie humide grandeur nature (de type chantier) de la composition 41 B-F selon l’invention ont été menés sur des éléments de murs en L en béton banché, c’est-à-dire très lisse. Les surfaces ont été préparées de différentes manières afin d’obtenir des états de surface de rugosités différentes : Surface 1 : « brut de décoffrage », e.g. lisse, Surface 2 : « brut de décoffrage », et revêtue d’un primaire d’adhérence, Surface 3 : « brut de décoffrage », dégraissée et sèche, Surface 4 : « brut de décoffrage », dégraissée et laissée humide, Surface 5 : « brut de décoffrage », et nettoyée à l’eau, Surface 6 : « brut de décoffrage », et sablée pour atteindre une rugosité 1 (CSP 1), Surface 7 : « brut de décoffrage », et sablée pour atteindre une rugosité 2 (CSP 2), Surface 8 : « brut de décoffrage », et sablée pour atteindre une rugosité 3 (CSP 3). Par CSP 1, CSP 2, SCP 3 on entend les surfaces telles que décrites dans les Technical guidelines de l’ICRI (International Concrete Research Institute « Selecting and Specifying Concrete Surface Preparation for Sealers, Coatings, and Polymer Overlays », Guideline 0310.2 (correspondant à la Guideline 03732 de 1997, réapprouvée en 2002)). Les adhérences sont mesurées selon la norme NF EN 1542. Les adhérences obtenues après 28 jours et 8 mois sont rassemblées dans la Figure 2. Ces résultats montrent que : - les compositions selon l’invention sont capables d’adhérer aussi bien sur des supports rugueux (surfaces 6 à 8) que sur des supports lisses (surfaces 1 à 5). Les compositions présentent une adhérence d’au moins 0,5 MPa. - On observe un accroissement du niveau d’adhérence en fonction du temps. Composition de mortier pour la protection de surfaces contre la corrosion, ladite composition comprenant : un liant hydraulique de type aluminates de calcium ; un granulat d’aluminates de calcium ; dans laquelle le rapport liant/granulat est inférieur à 0.1 (en poids). Composition de mortier selon la revendication 1, comprenant en outre une source d’alumine soluble à pH 3 dans l’eau. Composition de mortier selon l’une quelconque des revendications précédentes, dont la teneur totale en alumine est comprise entre 35 et 70% en poids sec de la composition de mortier. Composition de mortier selon l’une quelconque des revendications précédentes, telle qu’elle comprend des fines. Composition de mortier selon l’une quelconque des revendications précédentes, telle qu’elle comprend un ou plusieurs additifs. Composition de mortier selon l’une quelconque des revendications précédentes, telle que la composition est sous forme d’une préparation sèche dont la granulométrie est inférieure à 800 µm. Composition selon l’une quelconque des revendications 1 à 5 comprenant en outre 10 à 20% (en poids) d’eau. Couche de protection d’une surface corrodée ou susceptible d’être corrodée, ladite couche comprenant la composition de mortier selon l’une des revendications 1 à 7 appliquée sur tout ou partie de ladite surface. Couche selon la revendication 8 telle que l’épaisseur de ladite couche est comprise entre 2 et 10 mm. Couche selon la revendication 8 telle que la surface est une surface lisse ou une surface rugueuse. Couche selon la revendication 8 telle que la couche adhère sur tout état de surface de béton, par exemple une surface lisse de béton. Couche selon l’une quelconque des revendications 8 à 11, telle que la surface est corrodée ou susceptible d’être corrodée par H 2 S. Procédé de préparation d’une couche de protection d’une surface susceptible d’être corrodée selon l’une quelconque des revendications 8 à 11 comprenant : l’application d’une composition de mortier selon l’une quelconque des revendications 1 à 7 sur tout ou partie de ladite surface, et le durcissement de ladite couche ainsi obtenue. Procédé selon la revendication 13, tel que l’application est réalisée par projection. Installation d’assainissement comprenant une couche de protection selon l’une quelconque des revendications 8 à 11 sur tout ou partie d’une ou plusieurs surfaces corrodées ou susceptibles d’être corrodées.